Способ получения огнестойкого стекла с низкоэмиссионным покрытием
METHOD FOR OBTAINING FIRE-RESISTANT GLASS WITH LOW-EMISSION COATING

Предлагаемое изобретение относится к области строительных материалов и изделий, а именно к способам и технологиям  производства противопожарного огнестойкого стекла с низкоэмиссионным покрытием, в частности огнестойкого стекла с дополнительным теплоотражающим, солнцезащитным или мультифункциональным покрытием.
В настоящее время для обеспечения защиты от пожара во всех строящихся и реконструируемых зданиях различного назначения используют противопожарные огнестойкие многослойные стекла, которые устанавливают в качестве различных огнестойких перегородок, панелей,  преград, а также в качестве окон и витражей.
Данные огнестойкие многослойные стекла с одной стороны должны быть светопрозрачными, а с другой стороны огнестойкими и обеспечивать защиту от сильного теплового излучения и дыма в течение достаточно длительного времени, в частности выдерживать высокие температуры горения без их разрушения в течение 30-60 минут.
Также желательно, чтобы данные огнестойкие многослойные стекла  обладали теплоотражающим, солнцезащитным или мультифункциональным покрытием, как низкоэмиссионные стекла, которые широко применяются в современных строительных конструкциях.
Поэтому в данном изобретении приводится способ получения такого огнестойкого стекла на базе низкоэмиссионного стекла, которое обладает и высокими показателями по его огнестойкости, а также обладает теплоотражающим, и/или солнцезащитным, или мультифункциональным покрытием
Известна огнестойкая светопрозрачная конструкция по патенту США №5653839, МПК С03С 27/00, содержащая два боросиликатных стекла, соединенных прослойкой из клеевой композиции, содержащей добавки, препятствующие горению.
Эта конструкция обладает высокими показателями по огнестойкости (сохраняет при высоких температурах горения в течение  45 минут теплоизолирующую способность, что соответствует высокому классу огнестойкости), но имеет очень высокую стоимость за счет применения дорогостоящих боросиликатных стекол и использования в прослойке из клеевой композиции дорогостоящих добавок, препятствующих горению.
Кроме того, данное огнестойкое стекло не обладает теплоотражающими, солнцезащитными или мультифункциональными свойствами, что значительно сужает круг его применения.
В настоящее время также известно много способов производства стекол с низкоэмиссионным покрытием, которые обеспечивают теплоотражающие, солнцезащитные или мультифункциональные свойства данным стеклам, но данные стекла не обладают огнестойкими свойствами.
Так в патенте России на изобретение №2652513, С03С 17/369, описан способ получения стекла с низкоэмиссионным покрытием, которое содержит различные слои, способные отражать инфракрасное излучение.
Но данное стекло с низкоэмиссионным покрытием не является огнестойким, что сужает его функциональные возможности, а также круг его применения.
Задачей предложенного изобретения является  расширение функциональных возможностей стекла за счет создания такого способа получения огнестойкого стекла с низкоэмиссионным покрытием, который позволяет получить огнестойкое стекло с функциями стекла с низкоэмиссионным покрытием, то есть с функциями теплоотражающего, солнцезащитного или мультифункционального стекла.
Техническим результатом изобретения является расширение функциональных возможностей стекла с низкоэмиссионным покрытием  за счет приобретения им функций огнестойкого стекла.
0
Поставленный технический результат достигается за счет того, что способ получения огнестойкого стекла с низкоэмиссионным покрытием, предусматривает сначала выбор многослойного термоустойчивого стекла с низкоэмиссионным, или солнцерегулирующим покрытием, содержащего cлои, обеспечивающие сохранение свойств данного стекла при нагревании его до температуры, выше температуры стеклования, после чего производят установку данного выбранного стекла между обдувочными решетками, его нагрев в электрической печи до температуры закалки от 650 до 750С, в зависимости от температуры размягчения выбранного стекла, а затем данное стекло выдерживают при данной температуре в печи в течение 240-300 секунд, после чего производят его последующее резкое охлаждение струями воздуха, нагнетаемого через   обдувочные решетки, при этом перед размещением выбранного стекла в печи производят механическую обработку краев данного стекла путем снятия фаски с каждого края данного стекла по всему его периметру, а также  выполнением его углов скругленными.
В предпочтительном варианте  в способе конкретную температуру закалки из интервала температур закалки, а также время выдержки  выбирают в зависимости от типа покрытия выбираемого стекла с низкоэмиссионным покрытием, а также от его толщины.
Целесообразно, чтобы в способе нагрев и охлаждение выбранного стекла с низкоэмиссионным покрытием осуществляли в вертикальном или горизонтальном положении в печах непрерывного или периодического действия.
Желательно, чтобы в способе многослойное термоустойчивое низкоэмиссионное стекло выбирали с теплоотражающим, солнцезащитным или мультифункциональным покрытием.
Для более подробного раскрытия данного изобретения далее приводится описание конкретных возможных вариантов его выполнения, которые поясняются соответствующим чертежом.
Фиг. 1 – вид спереди и сбоку на лист огнестойкого стекла с низкоэмиссионным покрытием с обработкой края данного стекла.
Способ производства огнестойкого стекла 1 с низкоэмиссионным покрытием, в предпочтительном варианте его выполнения предусматривает, в первую очередь, подбор низкоэмиссионного термоустойчивого стекла 1 с определенным покрытием, в которое не только обеспечивает теплоотражающие, или солнцезащитные, или мультифункциональные свойства данного стекла 1 с покрытием, но которое также способно выдерживать нагревание до высоких температур без значительного ухудшения его свойств.
Затем производят обработку краев данного стекла 1, и его углов. При этом, по всему периметру стекла 1, с двух сторон края стекла 1 снимают фаску 2, углы стекла выполняют закругленными 3, определенным радиусом закругления.
0
После чего, выбранное и обработанное стекло 1 с низкоэмиссионным покрытием устанавливают между обдувочными решетками, и размещают в электрической печи, где его постепенно нагревают до температуры закалки от 650 до 750С, в зависимости от температуры размягчения выбранного стекла. Затем данное стекло 1 выдерживают при данной температуре в печи в течении 240-300 секунд, после чего производят его последующее резкое охлаждение струями воздуха, нагнетаемого через   обдувочные решетки.
Конкретную температуру закалки из интервала температур закалки, а также время выдержки  выбирают в зависимости от типа покрытия выбираемого стекла 1 с низкоэмиссионным покрытием, а также от его толщины. При этом нагрев и охлаждение выбранного стекла 1 с низкоэмиссионным покрытием осуществляют в вертикальном или горизонтальном положении в печах непрерывного или периодического действия. А многослойное термоустойчивое низкоэмиссионное стекло 1 выбирают с теплоотражающим, солнцезащитным или мультифункциональным покрытием в зависимости от назначения данного стекла 1.
Таким образом, представленный выше способ получения огнестойкого стекла с низкоэмиссионным покрытием, позволяет из стекла с низкоэмиссионным покрытием получить огнестойкое стекло с низкоэмиссионным покрытием, при сохранении всех свойств первоначального стекла с низкоэмиссионным покрытием, что значительно расширяет его функциональные возможности, как огнестойкого стекла, способного выдерживать температуры горения в течении 15-45 минут.
Как очевидно специалистам в данной области техники, данное изобретение легко разработать в других конкретных формах, не выходя при этом за рамки сущности данного изобретения.
При этом настоящие варианты осуществления необходимо считать просто иллюстративными, а не ограничивающими, причем объем изобретения представлен его формулой, и предполагается, что в нее включены все возможные изменения  и область эквивалентности пунктам формулы данного изобретения.